(57)【要約】光学部材としての特性に優れ、発光デバイス等に使用した場合にも優れた性能を示す樹脂シート及びその製造方法を提供すること。シートの幅方向について、シート末端の厚みとシート中央の厚みの差がシートの総膜厚に対して５．０％以内であり、シート中央の厚みが１０〜１０００μｍの範囲であり、かつ、シート面積が２２５ｍｍ２以上であり、少なくとも１種類以上の蛍光体又は反射材を含有することを特徴とする、光学部材用樹脂シート。
2019021926.tif 000002
【特許請求の範囲】
【請求項１】
シートの幅方向について、シート末端の厚みとシート中央の厚みの差がシートの総膜厚に対して５．０％以内であり、シート中央の厚みが１０〜１０００μｍの範囲であり、かつ、シート面積が２２５ｍｍ２以上であり、少なくとも１種類以上の蛍光体又は反射材を含有することを特徴とする、光学部材用樹脂シート。
【請求項２】
前記シートの幅及び長さがそれぞれ１５ｍｍ以上であり、前記シート面積が４００ｍｍ２以上である、請求項１に記載の光学部材用樹脂シート。
【請求項３】
前記シート中央の厚みが３０〜９００μｍの範囲であり、シートの幅方向について、シート末端の厚みとシート中央の厚みの差がシートの総膜厚に対して２．５％以内である、請求項１又は２に記載の光学部材用樹脂シート。
【請求項４】
前記蛍光体又は反射材が、シートの総重量に対して１０〜９０質量％の範囲で含まれる、請求項１から３のいずれか１項に記載の光学部材用樹脂シート。
【請求項５】
前記蛍光体又は反射材が、少なくともシリコーン樹脂を含有するバインダー樹脂中に分散された構造を有する、請求項１から４のいずれか１項に記載の光学部材用樹脂シート。
【請求項６】
加熱溶融性を有することを特徴とする、請求項１から５のいずれか１項に記載の光学部材用樹脂シート。
【請求項７】
（Ａ）酸化物系蛍光体、酸窒化物系蛍光体、窒化物系蛍光体、硫化物系蛍光体、フッ化物系蛍光体及び酸硫化物系蛍光体から選ばれる１種類又は２種類以上の蛍光体、並びに
（Ｂ）分子内にＲＡＳｉＯ３／２（式中、ＲＡは炭素原子数６〜１４のアリール基である）で表されるアリールシロキサン単位及び（Ｒ２ＳｉＯ２／２）ｎ（式中、Ｒはハロゲン原子で置換されてもよい炭素原子数１〜２０のアルキル基又は炭素原子数６〜１４のアリール基であり、ｎは３〜１０００の範囲の数である）で表されるポリジオルガノシロキサン構造を有するオルガノポリシロキサン
を含む、請求項１から６のいずれか１項に記載の光学部材用樹脂シート。
【請求項８】
成分（Ａ）が、シートの総重量に対して１０〜９０質量％の範囲で含まれる、請求項７に記載の光学部材用樹脂シート。
【請求項９】
成分（Ｂ）が、少なくとも成分（Ａ）を含む固体粒子成分のバインダー樹脂であり、かつ、｛（Ｒ２ＳｉＯ２／２）｝ａ｛ＲＡＳｉＯ３／２｝１−ａ（式中、Ｒ及びＲＡは前記同様の基であり、ａは０．８〜０．２の範囲の数である）で表されるオルガノポリシロキサンである、請求項７又は８に記載の光学部材用樹脂シート。
【請求項１０】
前記蛍光体又は反射材の少なくとも一部が、有機ケイ素化合物により表面処理されている、請求項１から９のいずれか１項に記載の光学部材用樹脂シート。
【請求項１１】
前記反射材が、酸化チタン、酸化バリウム、酸化クロム、酸化鉄、窒化ホウ素、及び窒化チタンから選ばれる１種類又は２種類以上である、請求項１から１０のいずれか１項に記載の光学部材用樹脂シート。
【請求項１２】
（Ｃ）シリカ粒子をさらに含む、請求項１から１１のいずれか１項に記載の光学部材用樹脂シート。
【請求項１３】
請求項１から１２のいずれか１項に記載の光学部材用樹脂シートを備える、光学部材。
【請求項１４】
請求項１から１２のいずれか１項に記載の光学部材用樹脂シートを備える、積層体。
【請求項１５】
剥離層をさらに備える、請求項１４に記載の積層体。
【請求項１６】
請求項１から１２のいずれか１項に記載の光学部材用樹脂シートにより封止された構造を有する、発光デバイス。
【請求項１７】
光学部材用樹脂シートの原料を２５℃における粘度１０〜１０，０００ｍＰａ・ｓ、ウエット状態での膜厚が１０〜１０００μｍとなる条件で、シート塗布製造機によって基材上に塗布して製造されたことを特徴とする、請求項１から１２のいずれか１項に記載の光学部材用樹脂シートの製造方法。
【請求項１８】
前記シート塗布製造機としてスリットコーターを用い、塗布速度ｗ(ｃｍ/ｓｅｃ)の条件において、液圧立ち上がり時間を１．０／ｗ  ｓｅｃ以下の条件で製造されたことを特徴とする、請求項１７に記載の光学部材用樹脂シートの製造方法。
【発明の詳細な説明】
【技術分野】
【０００１】
本発明は、光学部材用樹脂シート、それを備える光学部材、積層体又は発光デバイス、及び光学部材用樹脂シートの製造方法に関する。特に、本発明は、平坦性に優れ、照明やディスプレイ装置等に使用可能な光学部材用樹脂シート、それを備える光学部材、積層体又は発光デバイス、及び光学部材用樹脂シートの製造方法に関する。
【背景技術】
【０００２】
効率、物性及び耐久性に優れた光学部材用樹脂シートは、ＬＥＤ等の発光デバイスなどに使用されている。このような樹脂シートは、例えばＬＥＤチップ上に積層して使用されるため、平坦性に優れることが求められている。従来、このような樹脂シートを製造するために、ロールtoロールプロセス等の連続プロセスが用いられてきたが、連続プロセスは大面積のシートを大量に製造することに適しており、ＬＥＤ等における小ロットで多様な製品の製造には適していなかった。【０００３】
特許文献１には、検査システムにおいて使用されるシート塗布製造機が開示されている。しかしながら、特許文献１に記載されたシート塗布製造機の基板はガラスであり、高分子フィルムのようなフレキシブルな基板の上に塗布することについては開示されていない。また、特許文献２には、処理液の膜を製造する際に、処理液の調子を整えてから膜を形成する方法が開示されている。しかしながら、特許文献２にも基板が高分子フィルムのようなフレキシブルな基板であることは開示されていない。【０００４】
特許文献３には基本的なシート塗布製造機が開示されているが、その品質をどのように制御し、平坦性に優れたシートを得ることができるかについては開示されていない。特許文献４及び５にもシート塗布製造機が開示されているものの、いずれも連続プロセスに適用されるものであり、光学部材用樹脂シートの製造に使用されることは開示されていない。
【先行技術文献】
【特許文献】
【０００５】
【特許文献１】米国特許第２０１０／０１８９８８０号明細書
【特許文献２】特開平１０−７６２０５号公報
【特許文献３】米国特許第４９３８９９４号
【特許文献４】国際公開第９７／２６９９９号
【特許文献５】特表２０１６−５００３８２号公報
【発明の概要】
【発明が解決しようとする課題】
【０００６】
したがって、ＬＥＤ等の発光デバイスに使用される光学部材用樹脂シートとして、平坦性に優れた樹脂シート、及びその製造方法が求められていた。特に、小ロットでの製造に適したバッチプロセスによって、製品として許容される平坦性を備えた光学部材用樹脂シート、及びその製造方法については、従来知られていなかった。【０００７】
さらに、光学部材用樹脂シートを備えた光学部材として使用した場合に、ＬＥＤ等の発光デバイスの効率が良く、耐久性にも優れた樹脂シート又はそれを備えた発光デバイスが求められていた。【０００８】
本発明は上記従来技術の課題を解決すべくなされたものであり、光学部材としての特性に優れ、発光デバイス等に使用した場合にも優れた性能を示す樹脂シート及びその製造方法を提供することを目的とする。
【課題を解決するための手段】
【０００９】
本発明者らは上記課題について鋭意検討した結果、本発明に到達した。すなわち、本発明の目的は、シートの幅方向について、シート末端の厚みとシート中央の厚みの差がシートの総膜厚に対して５．０％以内であり、シート中央の厚みが１０〜１０００μｍの範囲であり、かつ、シート面積が２２５ｍｍ２以上であり、少なくとも１種類以上の蛍光体又は反射材を含有することを特徴とする、光学部材用樹脂シートによって達成される。【００１０】
前記シートの幅及び長さはそれぞれ１５ｍｍ以上であり、前記シート面積は４００ｍｍ２以上であることが好ましい。【００１１】
前記シート中央の厚みは３０〜９００μｍの範囲であり、シートの幅方向について、シート末端の厚みとシート中央の厚みの差はシートの総膜厚に対して２．５％以内であることが好ましい。【００１２】
前記蛍光体又は反射材は、シートの総重量に対して１０〜９０質量％の範囲で含まれることが好ましい。【００１３】
前記蛍光体又は反射材は、少なくともシリコーン樹脂を含有するバインダー樹脂中に分散された構造を有することが好ましい。【００１４】
本発明の光学部材用樹脂シートは、加熱溶融性を有することが好ましい。【００１５】
本発明の光学部材用樹脂シートは、
（Ａ）酸化物系蛍光体、酸窒化物系蛍光体、窒化物系蛍光体、硫化物系蛍光体、フッ化物系蛍光体及び酸硫化物系蛍光体から選ばれる１種類又は２種類以上の蛍光体、並びに
（Ｂ）分子内にＲＡＳｉＯ３／２（式中、ＲＡは炭素原子数６〜１４のアリール基である）で表されるアリールシロキサン単位及び（Ｒ２ＳｉＯ２／２）ｎ（式中、Ｒはハロゲン原子で置換されてもよい炭素原子数１〜２０のアルキル基又は炭素原子数６〜１４のアリール基であり、ｎは３〜１０００の範囲の数である）で表されるポリジオルガノシロキサン構造を有するオルガノポリシロキサン
を含むことが好ましい。【００１６】
成分（Ａ）は、シートの総重量に対して１０〜９０質量％の範囲で含まれることが好ましい。【００１７】
成分（Ｂ）は、少なくとも成分（Ａ）を含む固体粒子成分のバインダー樹脂であり、かつ、｛（Ｒ２ＳｉＯ２／２）｝ａ｛ＲＡＳｉＯ３／２｝１−ａ（式中、Ｒ及びＲＡは前記同様の基であり、ａは０．８〜０．２の範囲の数である）で表されるオルガノポリシロキサンであることが好ましい。【００１８】
前記蛍光体又は反射材の少なくとも一部は、有機ケイ素化合物により表面処理されていることが好ましい。【００１９】
前記反射材は、酸化チタン、酸化バリウム、酸化クロム、酸化鉄、窒化ホウ素、及び窒化チタンから選ばれる１種類又は２種類以上であることが好ましい。【００２０】
本発明の光学部材用樹脂シートは、（Ｃ）シリカ粒子をさらに含んでいてもよい。【００２１】
本発明はまた、本発明の光学部材用樹脂シートを備える光学部材にも関する。【００２２】
さらに、本発明は、本発明の光学部材用樹脂シートを備える積層体にも関する。【００２３】
本発明の積層体は、剥離層をさらに備えていてもよい。【００２４】
本発明はまた、本発明の光学部材用樹脂シートにより封止された構造を有する発光デバイスにも関する。【００２５】
さらに、本発明は、光学部材用樹脂シートの原料を２５℃における粘度１０〜１０，０００ｍＰａ・ｓ、ウエット状態での膜厚が１０〜１０００μｍとなる条件で、シート塗布製造機によって基材上に塗布して製造されたことを特徴とする、本発明の光学部材用樹脂シートの製造方法にも関する。【００２６】
本発明の製造方法において、シート塗布製造機としてスリットコーターを用い、塗布速度ｗ(ｃｍ/ｓｅｃ)の条件において、液圧立ち上がり時間を１．０／ｗ  ｓｅｃ以下の条件で製造されることが好ましい。
【発明の効果】
【００２７】
本発明によれば、樹脂シートの平坦性が優れているため、光学部材として使用する際に有用である。特に、ＬＥＤ等の発光デバイスの部材として使用した場合、波長変換特性、光取り出し効率、及び封止性能に優れた部材を提供することができる。【００２８】
また、本発明の光学部材用樹脂シートの製造方法は、バッチプロセスによることができ、小ロットかつ多品種の製造に適している。また、平坦性に優れた光学部材用樹脂シートを製造することができるため、発光デバイスの部材として優れた樹脂シートを製造することができる。
【図面の簡単な説明】
【００２９】
【図１】本発明の一実施形態によるシート塗布製造機の塗布ヘッドの概略図を示す。
【図２】本発明の一実施形態によるシート塗布製造機の概略図を示す。
【発明を実施するための形態】
【００３０】
以下、本発明の光学部材用樹脂シートについて詳細に説明する。
【００３１】
本発明の光学部材用樹脂シートは、シートの幅方向について、シート末端の厚みとシート中央の厚みの差がシートの総膜厚に対して５．０％以内であり、シート中央の厚みが１０〜１０００μｍの範囲であることを特徴とする。シートの幅方向とはシートの長さ方向と垂直方向であり、一般的には、原料となる組成物を基材上に塗布又は単独で製膜した方向に対して、平面方向に垂直な方向を意味する。なお、シートの巻取りが行われる場合には巻き取られる方向が長さ方向であり、シートの幅方向は、それに垂直な方向である。四辺形又は略四辺形のフィルムにおいては、フィルムの幅方向は、長軸方向に垂直な方向であり、正方形又は略正方形のフィルムにおいては、当該正方形又は略正方形のフィルム各辺に垂直又は平行な方向のいずれを幅方向としてもよい。
【００３２】
本発明の光学部材用樹脂シートは、シートの幅方向について、シート末端の厚み（μｍ）とシート中央の厚み（μｍ）の差（絶対値）がシートの総膜厚に対して５．０％以内であることを特徴としており、シート末端の厚みとシート中央の厚みの差はシートの総膜厚に対して４．０％以内であることが好ましく、２．５％以内であることが特に好ましい。なお、当該シートは、両端の盛り上がりを含め、実質的に面上に凹凸がない平坦かつ均一な構造であることが好ましく、シートの幅方向の厚みの最大変位（差）が５．０％以内であることが好ましい。また、シート全体において厚みの最大変位（差）が５．０％以内であって、実質的に凹凸を有しない平坦なシートであることが特に好ましい。
【００３３】
本発明の光学部材用樹脂シートは、シート中央の厚みが１０μｍを超えるような一定の厚さを持ったシート材料でありながら、シート内の厚みの差が殆どない、実質的に平坦な構造を有していることを特徴とする。具体的には、シートの幅方向について、シート中央の厚みが１０〜１０００μｍの範囲であることを特徴としており、シート中央の厚みは２０〜９５０μｍの範囲にあることが好ましく、シート中央の厚みは３０〜９００μｍの範囲にあることが特に好ましい。シート中央の厚みが前記下限未満では、膜厚が薄すぎるために光学部材用樹脂シートとしての用途が限定される場合があり、前記上限を超えると単層として扱う際に膜厚が厚すぎるために薄型化が求められる発光デバイス等の用途に適合しない場合がある。
【００３４】
なお、本発明の光学部材用樹脂シートは、実質的に凹凸を有しない平坦な樹脂シートであるため、単層だけでなく、複数の樹脂シート層を重ね合わせて均一な厚い樹脂シート層を形成する際に、樹脂シート間の凹凸に由来する気泡の巻き込み、変形及び欠陥を生じにくいという利点を有する。すなわち、本発明の光学部材用樹脂シートは、１０〜１０００μｍの厚みを有するものであるが、複数のフィルムを重ね合わせて１０００μｍを超える樹脂シート層を形成し、各種光学デバイスに用いられる光学部材を形成する目的で用いることが可能である。
【００３５】
本発明の光学部材用樹脂シートは、一定の大きさ（面積）を有しており、シート面積が２２５ｍｍ２以上であることを特徴とする。本発明の光学部材用樹脂シートは、シートの幅及び長さがそれぞれ１５ｍｍ以上であることが好ましく、３０ｍｍ以上であることが特に好ましい。また、シート面積は４００ｍｍ２以上であることが好ましく、９００ｍｍ２以上であることが特に好ましい。本発明の光学部材用樹脂シートは、実質的に凹凸を有しない平坦なフィルムであり、剥離層上であっても原料の硬化性組成物を均一に塗布して硬化させた構造を有していてもよいため、長さ方向については、ロール上に巻取りが可能な長さであっても制限なく用いることができる。また、当該光学部材用樹脂シートは、所望の大きさ及び形状に切断して用いることができる。
【００３６】
本発明の光学部材用樹脂シートは、少なくとも１種類以上の蛍光体又は反射材を含有することを特徴とする。
【００３７】
本発明の光学部材用樹脂シートに含まれる蛍光体としては、波長変換材料として機能するものであれば特に限定されるものではないが、発光ダイオード（ＬＥＤ）又は有機電界発光素子（ＯＬＥＤ）に広く利用されている、酸化物系蛍光体、酸窒化物系蛍光体、窒化物系蛍光体、硫化物系蛍光体、フッ化物系蛍光体、酸硫化物系蛍光体等からなる黄色、赤色、緑色、及び青色発光蛍光体が例示される。酸化物系蛍光体としては、セリウムイオンを包含するイットリウム、アルミニウム、ガーネット系のＹＡＧ系緑色〜黄色発光蛍光体；セリウムイオンを包含するテルビウム、アルミニウム、ガーネット系のＴＡＧ系黄色発光蛍光体；セリウムやユーロピウムイオンを包含するシリケート系緑色〜黄色発光蛍光体が例示される。また、酸窒化物系蛍光体としては、ユーロピウムイオンを包含するケイ素、アルミニウム、酸素、窒素系のサイアロン系赤色〜緑色発光蛍光体が例示される。窒化物系蛍光体としては、ユーロピウムイオンを包含するカルシウム、ストロンチウム、アルミニウム、ケイ素、窒素系のカズン系赤色発光蛍光体が例示される。硫化物系蛍光体としては、銅イオンやアルミニウムイオンを包含するＺｎＳ系緑色発色蛍光体が例示される。フッ化物系蛍光体としては、ＫＳＦ蛍光体（Ｋ２ＳｉＦ６：Ｍｎ４＋）が例示される。酸硫化物系蛍光体としては、ユーロピウムイオンを包含するＹ２Ｏ２Ｓ系赤色発光蛍光体が例示される。蛍光体は、単独で使用してもよく、２種以上を組み合わせて使用してもよい。
【００３８】
本発明の光学部材用樹脂シートに含まれる反射材としては、特に限定されるものではないが、酸化チタン、酸化バリウム、酸化クロム、酸化鉄、窒化ホウ素、及び窒化チタンから選ばれる１種類又は２種類以上であることが好ましい。特に、酸化チタンであることが好ましい。
【００３９】
本発明の光学部材用樹脂シートに含まれる蛍光体又は反射材は、少なくともシリコーン樹脂を含有するバインダー樹脂中に分散された構造を有することが好ましい。また、シリコーン樹脂への分散性を改善するため、蛍光体又は反射材の少なくとも一部は、有機ケイ素化合物により表面処理されていてもよい。具体的には、蛍光体又は反射材の少なくとも一部は、アルコキシシラン、オルガノハロシラン、オルガノシラザン、シロキサンオリゴマー等により表面処理されていてもよい。
【００４０】
本発明の光学部材用樹脂シートに含まれる蛍光体又は反射材は、シートの総重量に対して１０〜９０質量％の範囲で含まれることが好ましく、１５〜８５質量％の範囲で含まれることが特に好ましい。
【００４１】
本発明の光学部材用樹脂シートは、
（Ａ）酸化物系蛍光体、酸窒化物系蛍光体、窒化物系蛍光体、硫化物系蛍光体、フッ化物系蛍光体、及び酸硫化物系蛍光体から選ばれる１種類又は２種類以上の蛍光体、並びに
（Ｂ）分子内にＲAＳｉＯ３／２（式中、ＲAは炭素原子数６〜１４のアリール基である）で表されるアリールシロキサン単位及び（Ｒ２ＳｉＯ２／２）ｎ（式中、Ｒはハロゲン原子で置換されてもよい炭素原子数１〜２０のアルキル基又は炭素原子数６〜１４のアリール基であり、ｎは３〜１０００の範囲の数である）で表されるポリジオルガノシロキサン構造を有するオルガノポリシロキサン
を含むことが好ましい。
【００４２】
成分（Ａ）は、シートの総重量に対して１０〜９０質量％の範囲で含まれることが好ましく、１５〜８５質量％の範囲で含まれることが特に好ましい。
【００４３】
成分（Ｂ）は、少なくとも成分（Ａ）を含む固体粒子成分のバインダー樹脂であり、アリール基を有するＴ単位を含むレジン−リニアポリマー型のオルガノポリシロキサンである。成分（Ｂ）は、屈折率が高く、かつ、ホットメルト性を有することから、容易に均一な薄膜状の固体層を形成することができる。
【００４４】
このような成分（Ｂ）は、分子内にＲAＳｉＯ３／２（式中、ＲAは炭素原子数６〜１４のアリール基である）で表されるアリールシロキサン単位及び（Ｒ２ＳｉＯ２／２）ｎ（式中、Ｒはハロゲン原子で置換されてもよい炭素原子数１〜２０のアルキル基又は炭素原子数６〜１４のアリール基であり、ｎは３〜１０００の範囲の数である）で表されるポリジオルガノシロキサン構造を有するオルガノポリシロキサンである。
【００４５】
ここで、炭素原子数６〜１４のアリール基は、フェニル基、トリル基、キシリル基、ナフチル基、又はアントラセニル基であり、工業生産上の見地から、好適にはフェニル基である。また、Ｒはメチル基、エチル基、プロピル基、ブチル基、ペンチル基、ヘキシル基、ヘプチル基、オクチル基、ノニル基、デシル基、ウンデシル基、ドデシル基等のアルキル基；フェニル基、トリル基、キシリル基、ナフチル基、アントラセニル基等のアリール基；或いはこれらの基に結合している水素原子の一部又は全部をフッ素原子、塩素原子、臭素原子等のハロゲン原子で置換した基であり、工業生産上の見地から、好適にはメチル基又はフェニル基である。
【００４６】
より具体的には、成分（Ｂ）は、Ｔ単位：Ｒ１ＳｉＯ３／２（Ｒ１は一価有機基、水酸基又は炭素原子数１〜６のアルコキシ基であり、分子内の全てのＲ１のうち、少なくとも１以上は炭素原子数６〜１４のアリール基である）、任意でＱ単位：ＳｉＯ４／２で表されるシロキサン単位を有するレジン構造ブロックと、（Ｒ２ＳｉＯ２／２）ｎ（式中、ｎは前記同様の数であり、Ｒは前記同様の基である）で表されるリニア構造ブロックとが、シルアルキレン結合又はＳｉ−Ｏ−Ｓｉ結合により連結された構造を有し、かつ、ＲＡＳｉＯ３／２単位を有するレジン−リニアオルガノポリシロキサンブロックコポリマーであり、ポリマー中のレジン構造ブロックとリニア構造ブロックを連結するシルアルキレン結合又はＳｉ−Ｏ−Ｓｉ結合において、レジン構造に結合するＳｉ原子がＲＡＳｉＯ３／２単位を構成していることが好ましい。
【００４７】
成分（Ｂ）中のレジン構造ブロックは、成分（Ｂ）全体としてホットメルト性を付与する部分構造であり、レジン（樹脂）状オルガノポリシロキサン構造である。かかる構造は、ＲＡＳｉＯ３／２で表されるアリールシロキサン単位を必須として、Ｔ単位又はＱ単位が多数結合したレジン状のオルガノポリシロキサンからなる部分構造を形成している。特に、分子内にフェニル基等のアリール基を多数含む場合、成分（Ｂ）の屈折率を上昇させることができる。好適には、成分（Ｂ）は、ＲＡＳｉＯ３／２（式中、ＲＡは前記同様の基である）で表されるアリールシロキサン単位をオルガノポリシロキサン全体の２０〜８０質量％含有するオルガノポリシロキサンであり、レジン構造が実質的にＲＡＳｉＯ３／２で表されるアリールシロキサン単位のみから形成されていることが、上記のホットメルト性及び屈折率の見地から、特に好ましい。
【００４８】
リニア構造は(Ｒ２ＳｉＯ２/２)ｎで表される非反応性のブロックであり、Ｒ２ＳｉＯ２/２で表されるジオルガノシロキシ単位が、少なくとも３単位以上、好適には５単位以上、鎖状に連結した構造である。かかるリニア構造ブロックは、本コポリマーにより形成される固体層に適度な柔軟性を与える部分構造である。式中、ｎは、当該部分構造を構成するジオルガノシロキシ単位の重合度であり、３〜２５０の範囲が好ましく、５〜２５０、５０〜２５０、１００〜２５０の範囲がより好ましい。部分構造におけるｎが上記上限を超えると、リニア構造に由来する線形分子としての性質が強く発現して、薄膜形成性が低下する場合がある。一方、ｎが上記下限未満では、線形分子としての性質が十分ではなく、特に薄膜化した場合にハジキ等が発生しやすくなって均一に塗工できない等の成分（Ｂ）の特徴的な物性が実現できない場合がある。
【００４９】
リニア構造を構成するジオルガノシロキシ単位上の官能基Ｒは、アルキル基又はアリール基であり、これらは、同一分子中のレジン構造及びその官能基に対して非反応性であり、分子内で縮合反応等の重合反応を起こさず、リニア構造を維持することが必要である。これらのアルキル基及びアリール基は上記したとおりの基であり、工業的見地から、メチル基又はフェニル基であることが好ましい。
【００５０】
成分（Ｂ）中のレジン構造ブロックとリニア構造ブロックは、アルケニル基とケイ素原子結合水素原子間のヒドロシリル化反応に由来するシルアルキレン結合、又はレジン構造若しくはリニア構造の末端の縮合性反応基に由来するＳｉ−Ｏ−Ｓｉ結合により連結されていることが好ましい。特に、本発明においては、レジン構造に結合するＳｉ原子がＲ１ＳｉＯ３／２単位を構成していることが好ましく、下記の部分構造（Ｔ−Ｄｎ）を有することが特に好ましい。工業的見地から、Ｒ１はフェニル基であることが好ましく、Ｒはメチル基又はフェニル基であることが好ましい。
【００５１】
【化１】
2019021926.tif 000003
【００５２】
好適には、上記の部分構造において、Ｔ単位を構成する左側のＳｉ−Ｏ−結合の末端は、各々、水素原子又はレジン構造を構成する他のシロキサン単位、好適には他のＴ単位に結合する。一方、右側のＳｉ−Ｏ−結合の末端は、リニア構造又はレジン構造を形成する他のシロキサン単位、トリオルガノシロキシ単位（Ｍ単位）又は水素原子に結合する。なお、Ｓｉ−Ｏ−結合の末端に水素原子が結合する場合、シラノール基（Ｓｉ−ＯＨ）を形成することは言うまでもない。
【００５３】
成分（Ｂ）の加熱溶融性、光取り出し効率を改善するために求められる屈折率、及び特に薄膜化した場合の均一塗工性の見地から、成分（Ｂ）は、ＲＡＳｉＯ３／２で表されるアリールシロキサン単位及びＲ２ＳｉＯ２／２で表されるジオルガノシロキサン単位のみからなる、非反応性のオルガノポリシロキサンであることが好ましい。より具体的には、成分（Ｂ）は、
｛（Ｒ２ＳｉＯ２／２）｝ａ｛ＲＡＳｉＯ３／２｝１−ａ
で表されるオルガノポリシロキサンであることが好ましい。式中、Ｒ及びＲＡは前記同様の基であり、ａは０．８〜０．２の範囲の数であり、より好適には、０．８〜０．４の範囲の数である。
【００５４】
成分（Ｂ）は、好ましくは加熱溶融性を示し、具体的には、２５℃において非流動性であり、１００℃の溶融粘度が２００，０００Ｐａ・ｓ以下であることが好ましい。非流動性とは、無負荷の状態で流動しないことを意味し、例えば、ＪＩＳ  Ｋ  ６８６３−１９９４「ホットメルト接着剤の軟化点試験方法」で規定されるホットメルト接着剤の環球法による軟化点試験方法で測定される軟化点未満での状態を示す。すなわち、２５℃において非流動性であるためには、軟化点が２５℃よりも高い必要がある。好適には、成分（Ｂ）は、１００℃の溶融粘度が２００，０００Ｐａ・ｓ以下、１００，０００Ｐａ・ｓ以下、５０，０００Ｐａ・ｓ以下、２０，０００Ｐａ・ｓ以下、あるいは１０〜２０，０００Ｐａ・ｓの範囲内である。１００℃の溶融粘度が上記の範囲内であると、ホットメルト後、２５℃に冷却した後の薄膜等の密着性が良好である。また、上記の溶融粘度が１００〜１５，０００Ｐａ・ｓである成分（Ｂ）を用いることで、成型加工後の薄膜等の変形や剥離を抑制できる場合がある。
【００５５】
成分（Ｂ）は、シートの総重量に対して１０〜９０質量％の範囲で含まれることが好ましく、１５〜８５質量％の範囲で含まれることが特に好ましい。
【００５６】
本発明の光学部材用樹脂シートは、（Ｃ）シリカ粒子を含んでいてもよい。シリカ粒子は補強性充填材として作用することができ、粒子の形状は特に限定されない。中実シリカ及び中空シリカのいずれも使用することができるが、特に中空シリカを使用する場合には、屈折率の相違から高い光拡散性を実現することができる。
【００５７】
成分（Ｃ）は、シートの総重量に対して０〜７０質量％の範囲で含まれることが好ましく、０〜５０質量％の範囲で含まれることが特に好ましい。
【００５８】
本発明の光学部材用樹脂シートは、上記の成分（Ａ）の架橋剤としてオルガノハイドロジェンポリシロキサンを含むことが好ましく、また、硬化性触媒（ヒドロシリル化反応触媒等）及び硬化遅延剤（インヒビター）を含むことが好ましい。さらに、可塑剤として、前記のオルガノハイドロジェンポリシロキサン又はオルガノポリシロキサン、好適にはシロキサン重合度２〜１５０のポリジオルガノシロキサンを含むことが好ましい。
【００５９】
オルガノハイドロジェンポリシロキサンは、分子内に２個以上のケイ素原子結合水素原子を有するオルガノハイドロジェンポリシロキサンが特に制限なく利用でき、成分（Ａ）中にアルケニル基を有する場合には、成分（Ａ）中のアルケニル基１モルに対して、オルガノハイドロジェンポリシロキサン中のケイ素原子結合水素原子が０．２〜５モルとなる量の範囲にあることが好ましい。また、オルガノハイドロジェンポリシロキサンの分子構造は特に限定されないが、シロキサン重合度１０００以下の、直鎖状、分岐鎖状、樹脂状又は環状から選ばれる１種類又は２種類以上のオルガノハイドロジェンポリシロキサンが特に制限なく使用できる。
【００６０】
硬化性触媒は、公知の硬化剤である、ヒドロシリル化反応触媒、縮合触媒、光活性触媒、過酸化物触媒等が特に制限なく使用され、反応のコントロールの見地から、ヒドロシリル化反応触媒の利用が好ましい。なお、ヒドロシリル化反応触媒を使用する場合、取扱作業性及び硬化性のコントロールの見地から、公知の硬化遅延剤を配合してよい。
【００６１】
本発明の光学部材用樹脂シートは、本発明の目的を妨げない限り、ビニルトリエトキシシラン、アリルトリメトキシシラン、アリルトリエトキシシラン、３−グリシドキシプロピルトリメトキシシラン、３−グリシドキシプロピルメチルジエトキシシラン、３−メタクリロキシプロピルトリメトキシシラン等の有機官能性アルコキシシラン化合物等の接着性向上剤等の任意の添加剤を含むことができる。また、その他の任意成分として、本発明の技術的効果を損なわない限り、フェノール系、キノン系、アミン系、リン系、ホスファイト系、イオウ系、チオエーテル系などの酸化防止剤；トリアゾール系、ベンゾフェノン系などの光安定剤；リン酸エステル系、ハロゲン系、リン系、アンチモン系などの難燃剤；カチオン系界面活性剤、アニオン系界面活性剤、非イオン系界面活性剤などからなる１種類以上の帯電防止剤；染料、顔料などを添加してもよい。ただし、薄膜化する場合には、平均一次粒子径が１００ｎｍを超えるような粒子成分は添加しないことが好ましい。
【００６２】
本発明の光学部材用樹脂シートの原料は、後述するフィルム又は薄膜として製膜する目的等で、有機溶媒に分散して塗工することができる。使用する有機溶媒としては、組成物中の全構成成分又は一部の構成成分を溶解させ得る化合物であれば、その種類は特に限定されず、沸点が８０℃以上２００℃未満のものが好ましく使用される。例えば、ｉ−プロピルアルコール、ｔ−ブチルアルコール、シクロヘキサノール、シクロヘキサノン、メチルエチルケトン、メチルイソブチルケトン、トルエン、キシレン、メシチレン、１，４−ジオキサン、ジブチルエーテル、アニソール、４-メチルアニソール、エチルベンゼン、エトキシベンゼン、エチレングリコール、エチレングリコールジメチルエーテル、エチレングリコールジエチルエーテル、２−メトキシエタノール（エチレングリコールモノメチルエーテル）、ジエチレングリコールジメチルエーテル、ジエチレングリコールモノメチルエーテル、エチルアセテート、ブチルアセテート、プロピルプロピオネート、１−メトキシ−２−プロピルアセテート、１−エトキシ−２−プロピルアセテート、オクタメチルシクロテトラシロキサン、及びヘキサメチルジシロキサン等の非ハロゲン系溶媒、トリフルオロメチルベンゼン、１，２−ビス（トリフルオロメチル）ベンゼン、１，３−ビス（トリフルオロメチル）ベンゼン、１，４−ビス（トリフルオロメチル）ベンゼン、トリフルオロメチルクロロベンゼン、トリフルオロメチルフルオロベンゼン、ハイドロフルオロエーテル等のハロゲン系溶媒が挙げられる。これらの有機溶媒は単独で使用してもよく、二種以上を混合して使用してもよい。取扱作業性、固体層の均一性及び耐熱性向上の見地から、ｉ−プロピルアルコール、メチルイソブチルケトン等が好適に用いられる。
【００６３】
本発明の光学部材用樹脂シートの硬さは基材にも依存するため特に限定されるものではないが、実用上、鉛筆硬度で２Ｂ以上であることが好ましい。
【００６４】
本発明の光学部材用樹脂シートは、積層体構造を構成する固体層として特に好適に用いることができ、特に、発光デバイス又は発光デバイスに用いる積層体を構成する固体層として、空気との界面に配置されることが好ましい。
【００６５】
一実施形態において、本発明の光学部材用樹脂シートは、剥離層を備える積層体の部材として使用することができる。剥離層上に本発明の光学部材用樹脂シートが形成されている場合には、剥離層から本発明の光学部材用樹脂シート又はそれを備える積層部材を剥離して用いることができる。本発明の積層体としては、以下の構成を備える積層体を例示することができる。なお、以下の例示において「／」は積層体の積層方向（一般に基材に対して垂直な厚み方向）について、各層が対向していることを意味する。また、基材と剥離層は一体又は同一層（材質又は物理的な凹凸を設けたりして剥離性を持たせた基材）であってもよく、各層は複数の層からなるものであってもよい。
【００６６】
例１：  基材／剥離層／本発明の光学部材用樹脂シート／その他の任意の層
例２：  基材／剥離層／本発明の光学部材用樹脂シート／その他の任意の層／剥離層／基材
【００６７】
特に、例２のように、２つの剥離層で本発明の光学部材用樹脂シート又はそれを備えた光学部材が挟まれた構成を有する場合、本発明の光学部材用樹脂シートを備えた部材を、基材で保護した状態で輸送することができ、所望のタイミングと場所で、積層体の両面から剥離層を備えた基材を分離して、本発明の光学部材用樹脂シート又は光学部材のみを所望の構造体、例えば発光デバイスの光源上等に配置ないし積層することができる。したがって、取り扱い作業性を改善することができる点で有用である。
【００６８】
積層体に使用される基材は特に制限されるものではないが、板紙、ダンボール紙、クレーコート紙、ポリオレフィンラミネート紙、特にはポリエチレンラミネート紙、合成樹脂フィルム、天然繊維布、合成繊維布、人工皮革布、金属箔等が例示される。特に、合成樹脂フィルムが好ましく、合成樹脂としては、ポリイミド、ポリエチレン、ポリプロピレン、ポリスチレン、ポリ塩化ビニル、ポリ塩化ビニリデン、ポリカーボネート、ポリエチレンテレフタレート、シクロポリオレフィン、ナイロン等が例示される。基材はフィルム状又はシート状であることが好ましい。その厚さは特に制限されず、用途に応じて所望の厚さで設計することができる。なお、後述するように基材それ自体が剥離層として機能するような材質であってもよく、基材表面に物理的に微細な凹凸を形成する等して剥離性を持たせた構造を有していてもよい。
【００６９】
剥離層は剥離ライナー、離型層或いは剥離コーティング層と呼ばれることもあり、好適には、シリコーン系剥離剤、フッ素系剥離剤、アルキド系剥離剤、又はフルオロシリコーン系剥離剤等の剥離コーティング能を有する剥離層であってもよく、また、基材表面に物理的に微細な凹凸を形成させたり、本発明の光学部材用樹脂シートと付着しにくい基材自体であってもよい。
【００７０】
積層体中の他の層は、１層以上であってもよく、２層以上の異なる機能を備えた多層であってもよい。また、本発明の光学部材用樹脂シート上に積層された積層部材全体の厚さは特に限定されるものではないが、１０μｍ以上であることが好ましく、取扱作業性の見地から、５０〜１０，０００μｍであることが好ましく、１００〜５，０００μｍであることが特に好ましい。
【００７１】
本発明の光学部材用樹脂シート及びそれを備える積層体は封止シートとして使用することができ、有機発光ダイオード等の発光デバイスの光源上に配置し、封止された構造を有することができる。ここで、光源から発した光は、本発明の光学部材用樹脂シートが蛍光体を含む場合、波長変換される。
【００７２】
一実施形態において、本発明の光学部材用樹脂シートは、光学部材用樹脂シートの原料を２５℃における粘度１０〜１０，０００ｍＰａ・ｓ、ウエット状態での膜厚が１０〜１０００μｍとなる条件で、シート塗布製造機によって基材上に塗布して製造される。
【００７３】
本発明の光学部材用樹脂シートの製造方法において使用される基材は可撓性基材であることが好ましい。具体的には、上記積層体に使用される基材で挙げた基材を使用することができる。
【００７４】
可撓性基材に塗布液をコートする方法としては、カーテンコート、バーコート等が知られているが、カーテンコートは大量生産に向いた方法であり、小ロットでのバッチプロセスには適していない。また、バーコートでは特に高粘度の塗布液や粒子を含む塗布液を塗布する際に、シート表面が均一にならないという問題点があった。
【００７５】
これに対し、アプリケーター又はスリットコーターを用いた方法は、小ロットでのバッチプロセスが比較的容易に実現できることから、本発明の光学部材用樹脂シートの製造方法として適している。特に、スリットコーターを用いることが好ましい。
【００７６】
本発明の光学部材用樹脂シートの製造方法に用いることができるスリットコーターについて、添付した図面に従って説明する。図１は、本発明の一実施形態によるシート塗布製造機の塗布ヘッドの概略図を示す。
【００７７】
図１に示すように、塗布ヘッド１にはチャンバ２及びスロット３が備えられている。チャンバ２には塗布されるコート用組成物がポンプ等を使用して供給される。コート用組成物は、塗布ヘッド１の側面又はスロット３と反対の側から供給される。
【００７８】
チャンバ２へのコート用組成物の供給は、塗布速度ｗ(ｃｍ/ｓｅｃ)の条件において、その液圧立ち上がり時間を１．０／ｗ  ｓｅｃ以下の条件で行うことが好ましい。コート開始時には塗布ヘッドと基材との間に安定的なビードを迅速に形成する必要があり、液圧立ち上がり時間が上記以下であれば、コート開始時の膜厚不均一によるシートのロスを減少させることができる。
【００７９】
チャンバ２の形状は特に限定されるものではなく、円形又は半円形であってもよい。また、コート中に組成物が漏れないように、側面の少なくとも一方には栓が備えられている。
【００８０】
スロット３は、チャンバ２から基材へコート用組成物を吐出する際の流路である。チャンバ２と同様、コート中に組成物が漏れないように、側面の少なくとも一方には栓が備えられている。また、スロット３の幅及び長さを変更することができるように、調整機構が設けられていてもよい。
【００８１】
コート用組成物の基材へのコートは、塗布ヘッド１を基材に近づけて、コート用組成物をチャンバ２及びスロット３を経由して基材に供給し、塗布ヘッド１又は基材のいずれかを一方向に動かすことによって行う。この際、塗布ヘッドと基材との距離は一定の距離を保つことが好ましい。また、両者の相対速度を一定に保つように両者を動かして塗布してもよい。
【００８２】
また、塗布ヘッド１の先端部は、基材と平行であっても平行でなくてもよい。また、スロットと基材との角度も特に限定されず、例えば基材に対して垂直であっても垂直でなくてもよい。
【００８３】
図２は本発明の一実施形態によるシート塗布製造機の概略図を示しており、塗布ヘッド１に加えて、ステージ４、塗布ヘッドの固定台５、塗布ヘッドを上下方向に動かすための可動部６及びステージを横方向に動かすための可動部７を備えている。
【００８４】
ステージ４は基材を載せるための支持台であり、塗布中に基材が動かないようにするための固定手段を備えていることが好ましい。固定手段は、例えばステージ４の表面に設けられた吸引口からの吸引であってもよく、又は、金具等を使用することによる物理的な固定であってもよい。
【００８５】
ステージ４の上方には塗布ヘッド１が配置されており、塗布ヘッド１は固定台５及び可動部６によって固定されている。固定台５はステージ４と独立しており、コート時には固定台５又はステージ４が横方向に動くこととなる。ステージ４が動く場合、ステージ４は可動部７によって横方向に移動する。固定台５が動く場合、固定台５は、ステージ４の両側に沿った走行レールによって移動してもよい。
【００８６】
塗布ヘッド１は、可動部６によってステージ４に対して上下方向に動かすことができる。そのため、塗布ヘッド１とステージ４との間の距離は、塗布しようとするコート用組成物の物性、コートしようとする膜厚、コート時のステージ４又は固定台５の移動速度などによって変化させることができる。
【００８７】
本発明の光学部材用樹脂シートは積層体の形態で取り扱うことができ、剥離層上に配置された樹脂シートのみを剥離して利用することができる。剥離された樹脂シートは、それ自体を光学部材として発光デバイスを封止するために使用することができる。
【００８８】
基材又は剥離層上に形成された樹脂シートは、必要に応じて適宜裁断して使用することができる。特に膜厚が不均一になりやすい端部については、裁断することにより膜の平坦性をさらに向上させることができる。
【実施例】
【００８９】
以下、本発明を実施例により詳細に説明するが、本発明は実施例に限定されるものではない。なお、実施例において、部はいずれも質量部を意味する。【００９０】
（オルガノポリシロキサンの合成）
合成例１
２Ｌの四ツ口丸底フラスコにフェニルシルセスキオキサン加水分解物（３２４ｇ、２．３７ｍｏｌのＳｉ）とプロピオン酸プロピル（２７５ｇ）を入れて混合した。窒素雰囲気下で、当該混合物を還流させながら３０分にわたって加熱し反応させた。反応混合物を１００℃に冷却した後、ジアセトキシ末端ポリフェニルメチルシロキサン（シロキサン重合度：１７０）のプロピオン酸プロピル溶液（６６％、６１０．８ｇ）を加えた。２時間加熱還流した後、一晩放置した。ビニルメチルジアセトキシシラン（２１ｇ、０．１１ｍｏｌのＳｉ）を加え、混合物を１時間にわたって還流させた後、水（５７ｍＬ）を加え、共沸脱水することにより酢酸濃度を低下させた。得られた反応混合物を１００℃に冷却した後、メチルトリアセトキシシランとエチルトリアセトキシランの１：１混合物（３８．７ｇ、０．１７ｍｏｌのＳｉ）を加え、１時間にわたって還流させた。水（５７ｍＬ）を加え、共沸脱水することにより酢酸濃度を低下させた。この操作をさらに２回繰り返した後、プロピオン酸プロピルを一部留去することにより、透明なレジン−リニアポリマー構造を有するオルガノポリシロキサンのプロピオン酸プロピル溶液（重量平均分子量：８３０００、固形分濃度：７４．２％）を得た。【００９１】
上記溶液に、白金のジビニルジシロキサン錯体を白金含有量で１ｐｐｍ、平均単位式：（ＨＭｅ２ＳｉＯ１／２）０．６０（ＰｈＳｉＯ３／２）０．４をＳｉＨ／Ｖｉの比が１になるように加え、さらにプロピオン酸プロピルを加えて、合計７５．５％のシロキサンを含むプロピオン酸プロピル溶液を調製した。【００９２】
合成例２
２Ｌの四ツ口丸底フラスコにフェニルシルセスキオキサン加水分解物（３２４ｇ、２．３７ｍｏｌのＳｉ）とトルエン（２６８ｇ）を入れて混合した。窒素雰囲気下で、当該混合物を還流させながら３０分にわたって加熱し反応させた。反応混合物を１００℃に冷却した後、ジアセトキシ末端ポリフェニルメチルシロキサン（シロキサン重合度：１００）のトルエン溶液（６５％、６０８ｇ）を加えた。反応混合物を還流させながら２時間にわたって加熱した後、メチルトリアセトキシシラン（３８ｇ、０．１７ｍｏｌのＳｉ）を加え、混合物を２．５時間にわたって還流させた。ビニルメチルジアセトキシシラン（２１ｇ、０．１１ｍｏｌのＳｉ）を加え、混合物を２時間にわたって還流させた後、水（７６ｍＬ）を加え、３０分共沸させ、有機層が分離するのを待ってから水層を下から除去した。次に水を飽和食塩水に置き換え、これと同様の手順を更に２回繰り返して酢酸濃度を低下させた後、同様の手順をさらに水で２回繰り返した。トルエンを一部留去することにより、透明なレジン−リニアポリマー構造を有するオルガノポリシロキサンのトルエン溶液（重量平均分子量：６００００、固形分濃度：７５．８％）を得た。このトルエン溶液をロータリーエバポレーターを用いて、プロピオン酸プロピルを加えてはトルエンを除くことを３回繰り返して、透明なレジン−リニアポリマー構造を有するオルガノポリシロキサンのプロピオン酸プロピル溶液（固形分濃度：７８％）を得た。【００９３】
上記溶液に、白金のジビニルジシロキサン錯体を白金含有量で１ｐｐｍ、平均単位式：（ＨＭｅ２ＳｉＯ１／２）０．６０（ＰｈＳｉＯ３／２）０．４をＳｉＨ／Ｖｉの比が１になるように加え、さらにプロピオン酸プロピルを加えて、合計７５．５％のシロキサンを含むプロピポン酸プロピル溶液を調製した。【００９４】
（樹脂シート用組成物の調製）
実施例１
上記合成例１により得られた溶液８．０ｇ、蛍光体（インテマティックス社製、ＮＹＡＧ  ４４５４−Ｌ）５．９３ｇ、シリカ粒子（デンカ社製、ＦＢ−５ＳＤＣ、平均粒径：５μｍ）９．５９ｇ、及びプロピオン酸プロピル３．２５ｇを混合し、真空脱気機構を備えた自公転式撹拌機（シンキー社製、ＡＲＶ−３１０ＬＥＤ）を用いて均一になるまで撹拌し、樹脂シート用組成物１を得た。粘度は２１７３ｍＰａ・ｓ（１０  １／ｓ）と５１０５ｍＰａ・ｓ（１  １／ｓ）を有するチクソ性溶液であった。ダイセルバリューコーティング社製のＴ７８８  ＰＥＴフィルムに塗工機（ＰＩ−１２１０  ＦＩＬＭ  ＣＯＡＴＥＲ）を用いて、井元製作所製フレームアプリケーター（ＩＭＣ−３５０１型）により２６０μｍのギャップでコートした。その後、コートされたシートを７０℃のオーブンで３０分間乾燥した。得られたシートは幅１５０ｍｍ×長さ３１０ｍｍの長方形シートであった。【００９５】
得られたシートの幅方向の膜厚を膜厚計（Ｎｉｋｏｎ社製、ＤＩＧＩＭＩＣＲＯ  ＭＦＣ−１０１Ａ）を用いて測定したところ、１０３±１μｍの均一な膜であった。【００９６】
実施例２
上記合成例１により得られた溶液８．０ｇ、蛍光体（インテマティックス社製、ＮＹＡＧ  ４４５４−Ｌ）１５．５３ｇ、及びプロピオン酸プロピル１．７５ｇを混合し、真空脱気機構を備えた自公転式撹拌機（シンキー社製、ＡＲＶ−３１０ＬＥＤ）を用いて均一になるまで撹拌し、樹脂シート用組成物２を得た。粘度は３２６９ｍＰａ・ｓ（１０  １／ｓ）であった。ダイセルバリューコーティング社製のＴ７８８  ＰＥＴフィルムに塗工機（ＰＩ−１２１０  ＦＩＬＭ  ＣＯＡＴＥＲ）を用いて、井元製作所製フレームアプリケーター（ＩＭＣ−３５０１型）により２５３μｍのギャップでコートした。その後、コートされたシートを７０℃のオーブンで３０分間乾燥した。得られたシートは幅１５０ｍｍ×長さ３１０ｍｍの長方形シートであった。【００９７】
得られたシートの幅方向の膜厚を膜厚計（Ｎｉｋｏｎ社製、ＤＩＧＩＭＩＣＲＯ  ＭＦＣ−１０１Ａ）を用いて測定したところ、１０３±１μｍの均一な膜であった。【００９８】
実施例３
上記合成例１により得られた溶液４０．０ｇ及び蛍光体（インテマティックス社製、ＮＹＡＧ  ４４５４−Ｓ）７．５６ｇを混合し、真空脱気機構を備えた自公転式撹拌機（シンキー社製、ＡＲＶ−３１０ＬＥＤ）を用いて均一になるまで撹拌し、樹脂シート用組成物３を得た。粘度は１０５７３ｍＰａ・ｓ（１０  １／ｓ）であった。ダイセルバリューコーティング社製のＴ７８８  ＰＥＴフィルムに塗工機（ＰＩ−１２１０  ＦＩＬＭ  ＣＯＡＴＥＲ）を用いて、井元製作所製フレームアプリケーター（ＩＭＣ−３５０１型）により２３６μｍのギャップでコートした。その後、コートされたシートを７０℃のオーブンで３０分間乾燥した。得られたシートは幅１５０ｍｍ×長さ３１０ｍｍの長方形シートであった。【００９９】
得られたシートの幅方向の膜厚を膜厚計（Ｎｉｋｏｎ社製、ＤＩＧＩＭＩＣＲＯ  ＭＦＣ−１０１Ａ）を用いて測定したところ、９３±１μｍの均一な膜であった。【０１００】
実施例４
上記合成例１により得られた溶液４０．０ｇ、蛍光体（インテマティックス社製、ＮＹＡＧ  ４４５４−Ｓ）７．３３ｇ、及びレオロシール（ＤＭ−３０）０．２５ｇを混合し、真空脱気機構を備えた自公転式撹拌機（シンキー社製、ＡＲＶ−３１０ＬＥＤ）を用いて均一になるまで撹拌し、樹脂シート用組成物４を得た。粘度は１１９８８ｍＰａ・ｓ（１０  １／ｓ）であった。ダイセルバリューコーティング社製のＴ７８８  ＰＥＴフィルムに塗工機（ＰＩ−１２１０  ＦＩＬＭ  ＣＯＡＴＥＲ）を用いて、井元製作所製フレームアプリケーター（ＩＭＣ−３５０１型）により２３６μｍのギャップでコートした。その後、コートされたシートを７０℃のオーブンで３０分間乾燥した。得られたシートは幅１６０ｍｍ×長さ３１０ｍｍの長方形シートであった。【０１０１】
得られたシートの幅方向の膜厚を膜厚計（Ｎｉｋｏｎ社製、ＤＩＧＩＭＩＣＲＯ  ＭＦＣ−１０１Ａ）を用いて測定したところ、９３±１μｍの均一な膜であった。【０１０２】
実施例５
上記合成例２により得られた溶液４０．０ｇ及び酸化チタン（ＳＸ−３１０３、平均０．２μｍＤ）２０．１２ｇを混合し、真空脱気機構を備えた自公転式撹拌機（シンキー社製、ＡＲＶ−３１０ＬＥＤ）を用いて均一になるまで撹拌し、樹脂シート用組成物５を得た。粘度は９５５４ｍＰａ・ｓ（１０  １／ｓ）であった。樹脂シート用組成物５を、ダイセルバリューコーティング社製のＴ７８８  ＰＥＴフィルムに塗工機（ＰＩ−１２１０  ＦＩＬＭ  ＣＯＡＴＥＲ）を用いて、井元製作所製フレームアプリケーター（ＩＭＣ−３５０１型）により２５４μｍのギャップでコートした。その後、コートされたシートを７０℃のオーブンで３０分間乾燥した。得られたシートは幅１６０ｍｍ×長さ３１０ｍｍの長方形シートであった。【０１０３】
得られたシートの幅方向の膜厚を膜厚計（Ｎｉｋｏｎ社製、ＤＩＧＩＭＩＣＲＯ  ＭＦＣ−１０１Ａ）を用いて測定したところ、１０６±２μｍの均一な膜であった。【０１０４】
比較例１
実施例３で調製した樹脂シート用組成物３を、バー（Ｒ．Ｄ．Ｓｐｅｃｉａｌｔｉｅｓ社製、Ｎｏ．１０）を用いて、剥離シート（ダイセル社製  Ｔ７８８）上にコートした。その後、コートされたシートを７０℃のオーブンで３０分間乾燥した。得られたシートは幅１５０ｍｍ×長さ３００ｍｍの長方形シートであった。【０１０５】
得られたシートの幅方向の膜厚を膜厚計（Ｎｉｋｏｎ社製、ＤＩＧＩＭＩＣＲＯ  ＭＦＣ−１０１Ａ）を用いて測定したところ、４２〜５４μｍの不均一な膜（シート末端の厚みとシート中央の厚みの差が１２μｍ）であった。【０１０６】
上記の通り、実施例１〜５では実質的に平坦な光学部材用樹脂シートを得られたのに対し、製法の異なる比較例１においては、平坦な光学部材用樹脂シートを得ることができなかった。
【産業上の利用可能性】
【０１０７】
本発明の光学部材用樹脂シート及びそれを備える積層体は、ＬＥＤ等の光学デバイスに使用される光学部材として好適に使用することができる。また、本発明の光学部材用樹脂シートの製造方法は、小ロットで多品種の光学部材用樹脂シートを製造するために好適に使用することができる。
【符号の説明】
【０１０８】
１  塗布ヘッド
２  チャンバ
３  スロット
４  ステージ
５  固定台
６  可動部
７  可動部
【図１】
2019021926.tif 000004
【図２】
2019021926.tif 000005
【国際調査報告】
2019021926.tif 000006
2019021926.tif 000007
2019021926.tif 000008
2019021926.tif 000009